(57)【要約】【課題】除去工程におけるセラミックス成形体の変形（例えば反り）の発生を抑制する。【解決手段】セラミックス成形体の脱脂方法は、セラミックス成形体を載置台に配置する配置工程と、載置台に配置されたセラミックス成形体に対して、セラミックス成形体の焼成温度より低い脱脂温度で熱処理を施すことにより、セラミックス成形体に含まれる一部の成分を除去する除去工程と、を含む。除去工程において、セラミックス成形体は、少なくとも脱脂温度で接着性を有する接着層を介して、載置台に接着されている。【選択図】図３
2020059623.tif 000002
【特許請求の範囲】
【請求項１】
セラミックス成形体を載置台に配置する配置工程と、
前記載置台に配置された前記セラミックス成形体に対して、前記セラミックス成形体の焼成温度より低い脱脂温度で熱処理を施すことにより、前記セラミックス成形体に含まれる一部の成分を除去する除去工程と、
を含む、セラミックス成形体の脱脂方法において、
前記除去工程において、前記セラミックス成形体は、少なくとも前記脱脂温度で接着性を有する接着層を介して、前記載置台に接着されている、
ことを特徴とするセラミックス成形体の脱脂方法。
【請求項２】
請求項１に記載のセラミックス成形体の脱脂方法において、
前記接着層は、常温では、接着性を有さず、
前記配置工程において、常温で、前記セラミックス成形体を、前記接着層を介して、前記載置台に配置する、
ことを特徴とするセラミックス成形体の脱脂方法。
【請求項３】
請求項１または請求項２に記載のセラミックス成形体の脱脂方法において、
前記接着層は、少なくとも、前記セラミックス成形体に含まれるバインダーの軟化する温度以下の所定の温度から前記脱脂温度までの温度帯域において、接着性を有する、
ことを特徴とするセラミックス成形体の脱脂方法。
【請求項４】
請求項３に記載のセラミックス成形体の脱脂方法において、
前記接着層は、前記セラミックス成形体に含まれるバインダーと同じ成分のバインダーを含む、
ことを特徴とするセラミックス成形体の脱脂方法。
【請求項５】
請求項１から請求項４までのいずれか一項に記載のセラミックス成形体の脱脂方法において、
前記接着層は、前記セラミックス成形体のうちの前記載置台側の表面全体に接触している、
ことを特徴とするセラミックス成形体の脱脂方法。
【請求項６】
セラミックス体の製造方法において、
請求項１から請求項５までのいずれか一項に記載のセラミックス成形体の脱脂方法により、前記セラミックス成形体を脱脂する脱脂工程と、
前記脱脂工程後に、前記セラミックス成形体に対して、前記焼成温度で熱処理を施すことにより、前記セラミックス体を形成する焼成工程と、
を含む、
ことを特徴とするセラミックス体の製造方法。
【請求項７】
請求項６に記載のセラミックス体の製造方法において、
前記接着層は、前記脱脂工程の後、前記焼成工程の前に消失している、
ことを特徴とするセラミックス体の製造方法。
【発明の詳細な説明】
【技術分野】
【０００１】
本明細書に開示される技術は、セラミックス成形体の脱脂方法に関する。
【背景技術】
【０００２】
例えば燃料電池や半導体製造装置などの各種装置の構成部品として、セラミックス体が広く用いられている。このようなセラミックス体を製造する方法としては、次の方法を挙げることができる。まず、複数枚のセラミックスグリーンシートが積層された未焼成基板を焼成して、一次焼成基板を得る。得られた一次焼成基板には、反りやうねり等の歪みが生じる。そこで、重りを用いて一次焼成基板を加圧した状態で、一次焼成基板を焼成する二次焼成を行うことにより、歪みが修正された二次焼成基板を得る（例えば、特許文献１参照）。
【先行技術文献】
【特許文献】
【０００３】
【特許文献１】特開２００６−３１２５６１号公報
【発明の概要】
【発明が解決しようとする課題】
【０００４】
上述したセラミックス体を製造するための従来の方法では、例えば一次焼成基板における歪みの修正のために二次焼成が必須になるといった制約があるなどの問題があり、さらなる改善の余地があった。
【０００５】
本明細書では、上述した課題を解決することが可能な技術を開示する。
【課題を解決するための手段】
【０００６】
本明細書に開示される技術は、以下の形態として実現することが可能である。
【０００７】
（１）本明細書に開示されるセラミックス成形体の脱脂方法は、セラミックス成形体を載置台に配置する配置工程と、前記載置台に配置された前記セラミックス成形体に対して、前記セラミックス成形体の焼成温度より低い脱脂温度で熱処理を施すことにより、前記セラミックス成形体に含まれる一部の成分を除去する除去工程と、を含む、セラミックス成形体の脱脂方法において、前記除去工程において、前記セラミックス成形体は、少なくとも前記脱脂温度で接着性を有する接着層を介して、前記載置台に接着されている。本セラミックス成形体の脱脂方法では、除去工程において、セラミックス成形体は、接着性を有する接着層を介して、載置台に接着されている。セラミックス成形体は、セラミックス成形体に含まれる一部の成分が除去される際に変形しやすい。しかし、セラミックス成形体は、接着層を介して、載置台に接着されているため、除去工程におけるセラミックス成形体の変形（例えば反り）の発生を抑制することができる。
【０００８】
（２）上記セラミックス成形体の脱脂方法において、前記接着層は、常温では、接着性を有さず、前記配置工程において、常温で、前記セラミックス成形体を、前記接着層を介して、前記載置台に配置するとしてもよい。本セラミックス成形体の脱脂方法では、配置工程において、常温で、接着性を有しない接着層を介して、載置台に配置される。すなわち、セラミックス成形体は、載置台に接着されないため、載置台におけるセラミックス成形体の位置を調整し易い。これにより、本セラミックス成形体の脱脂方法によれば、接着層が常温で接着性を有する場合に比べて、セラミックス成形体の配置工程の作業性を向上させることができる。
【０００９】
（３）上記セラミックス成形体の脱脂方法において、前記接着層は、少なくとも、前記セラミックス成形体に含まれるバインダーの軟化する温度以下の所定の温度から前記脱脂温度までの温度帯域において、接着性を有するとしてもよい。本セラミックス成形体の脱脂方法では、接着層は、少なくとも、セラミックス成形体に含まれるバインダーの軟化する温度以下の所定の温度から脱脂温度までの温度帯域において、接着性を有する。このため、バインダーが軟化してセラミックス成形体が変形し始めるときに、セラミックス成形体は、接着層を介して載置台に接着されている。これにより、除去工程におけるセラミックス成形体の変形の発生を、より確実に抑制することができる。
【００１０】
（４）上記セラミックス成形体の脱脂方法において、前記接着層は、前記セラミックス成形体に含まれるバインダーと同じ成分のバインダーを含むとしてもよい。本セラミックス成形体の脱脂方法では、接着層は、セラミックス成形体に含まれるバインダーと同じ成分のバインダーを含む。このため、セラミックス成形体に含まれるバインダーと接着層に含まれるバインダーとが同じ熱挙動を示すため、例えば、除去工程における温度設定が簡単になるなどのメリットがある。
【００１１】
（５）上記セラミックス成形体の脱脂方法において、前記接着層は、前記セラミックス成形体のうちの前記載置台側の表面全体に接触しているとしてもよい。本セラミックス成形体の脱脂方法では、接着層は、セラミックス成形体のうちの載置台側の表面全体に接触している。これにより、接着層が、セラミックス成形体のうちの載置台側の表面の一部だけに接触している場合に比べて、除去工程におけるセラミックス成形体の変形の発生を、より確実に抑制することができる。
【００１２】
（６）セラミックス体の製造方法において、上記（１）から（５）でのいずれか一つに記載のセラミックス成形体の脱脂方法により、前記セラミックス成形体を脱脂する脱脂工程と、前記脱脂工程後に、前記セラミックス成形体に対して、前記焼成温度で熱処理を施すことにより、前記セラミックス体を形成する焼成工程と、を含むとしてもよい。本セラミックス体の製造方法によれば、セラミックス成形体の脱脂に起因する変形が抑制されたセラミックス体を製造することができる。
【００１３】
（７）上記セラミックス体の製造方法において、前記接着層は、前記脱脂工程の後、前記焼成工程の前に消失しているとしてもよい。本セラミックス体の製造方法では、接着層は、脱脂工程の後、焼成工程の前に消失している。このため、焼成工程において、セラミックス成形体は、載置台に接着されていない。これにより、本セラミックス体の製造方法によれば、焼成工程においてセラミックス成形体が載置台に接着されている場合に比べて、焼結時におけるセラミックス成形体の収縮の自由度が確保され、また、焼成工程後、セラミックス体を載置台から取り出す際の作業性を向上させることができる。
【００１４】
本明細書によって開示される技術は、種々の形態で実現することが可能であり、例えば、焼成前のセラミックス成形体の脱脂方法や、焼成後のセラミックス体の製造方法等の形態で実現することが可能である。
【図面の簡単な説明】
【００１５】
【図１】本実施形態におけるセラミックス基板１００の製造方法を示すフローチャートである。
【図２】セラミックス成形体１００Ｐが載置台１０に配置された状態を示す説明図である。
【図３】セラミックス基板１００の製造方法の各工程の流れを示す説明図である。
【図４】本実施例と比較例とのぞれぞれの製造方法により製造されたセラミックス体の評価結果を示す説明図である。
【発明を実施するための形態】
【００１６】
Ａ．実施形態：
Ａ−１．セラミックス基板１００の構成：
本実施形態におけるセラミックス基板１００は、セラミックスにより形成された略平板状の部材（セラミックス焼成体）である（後述の図１等参照）。セラミックス基板１００の平面視の形状は、略矩形状である。セラミックス基板１００は、例えば、電気化学反応単セル（燃料電池単セルまたは電解セル  図示しない）における燃料極を構成する基板層である。基板層は、主として、燃料極を構成する機能層と電解質層と空気極とを支持する機能を発揮する層であり、例えば、Ｎｉと酸化物イオン伝導性セラミックスであるＹＳＺ（イットリア安定化ジルコニア）とを含むサーメットにより形成されている。
【００１７】
Ａ−２．セラミックス基板１００の製造方法：
次に、本実施形態におけるセラミックス基板１００の製造方法を説明する。図１は、本実施形態におけるセラミックス基板１００の製造方法を示すフローチャートである。
【００１８】
（配置工程）：
図１に示すように、はじめに、配置工程を実施する（Ｓ１１０）。配置工程は、略平板状のセラミックス成形体１００Ｐを載置台１０（セッター）に配置する工程である。セラミックス成形体１００Ｐが配置された載置台１０は、熱処理用の炉（図示しない）内に配置される。図２は、セラミックス成形体１００Ｐが載置台１０に配置された状態を示す説明図であり、図３は、セラミックス基板１００の製造方法の各工程の流れを示す説明図である。図３には、図２のＩＩＩ−ＩＩＩの位置におけるセラミックス成形体１００Ｐと樹脂シート２００Ｐと載置台１０との断面構成の変化過程が示されている。なお、本明細書では、便宜的に、Ｚ軸正方向を上方向といい、Ｚ軸負方向を下方向というものとするが、セラミックス成形体１００Ｐやセラミックス基板１００は実際にはそのような向きとは異なる向きで設置されてもよい。
【００１９】
セラミックス成形体１００Ｐは、セラミックスを主成分とする、略平板状のセラミックス未焼成体であり、具体的には、セラミックス基板１００に対して後述の除去工程（Ｓ１２０）および焼成工程（Ｓ１３０）が施される前におけるセラミックス基板１００の前駆体である。なお、主成分とは、体積含有率が５０ｖｏｌ％より大きい成分を意味する。また、セラミックス成形体１００Ｐの作製は、例えば、公知のシート積層法やプレス成形法により行うことができる。シート積層法によるセラミックス成形体１００Ｐの作製方法の一例は、次の通りである。すなわち、ＮｉＯ粉末とＹＳＺ粉末との混合粉末に対して、造孔材である有機ビーズと、バインダーであるブチラール樹脂と、可塑剤であるジオクチルフタレート（ＤＯＰ）と、分散剤と、トルエンおよびエタノールの混合溶剤とを加え、ボールミルにて混合して、スラリーを調整する。次に、スラリーを塗工して、燃料極基板層用のセラミックスグリーンシート１１０を作製し、複数枚（例えば４枚）のセラミックスグリーンシート１１０を積層することにより、セラミックス成形体１００Ｐを作製することができる。
【００２０】
載置台１０は、略平面状の載置面１１を有しており、例えばアルミナ（Ａｌ２Ｏ３）により形成されている。図２に示すように、載置台１０の載置面１１に、複数のセラミックス成形体１００Ｐを配置する。これにより、複数のセラミックス成形体１００Ｐをまとめて脱脂および焼成することにより、セラミックス基板１００の製造効率を向上させることができる。なお、焼結の際にセラミックス成形体１００Ｐ同士が結合することを避けるため、複数のセラミックス成形体１００Ｐは、互いに間隔を空けて配列されている。
【００２１】
ここで、本実施形態では、図２および図３（ａ）に示すように、セラミックス成形体１００Ｐは、樹脂シート２００Ｐを介して、載置台１０の載置面１１上に配置されている。また、樹脂シート２００Ｐは、セラミックス成形体１００Ｐの下面全体に接触するように配置されている。具体的には、上下方向（Ｚ軸方向視）で、樹脂シート２００Ｐの全体面積はセラミックス成形体１００Ｐの面積より大きく、かつ、樹脂シート２００Ｐの周縁部が全周にわたってセラミックス成形体１００Ｐから側方にはみ出している。
【００２２】
本実施形態の樹脂シート２００Ｐは、樹脂材料を主成分とするシートである。樹脂シート２００Ｐは、少なくとも、セラミックス成形体１００Ｐに含まれるバインダーの軟化する温度（以下、「バインダー軟化温度」という  セラミックス成形体１００Ｐが変形し易い温度）で、接着性を有することが好ましい。具体的には、樹脂シート２００Ｐは、常温（例えば２５℃）では、接着性を有しておらず、後述の除去工程（Ｓ１２０）において、少なくとも脱脂温度で接着性を有する。また、本配置工程では、常温で、セラミックス成形体１００Ｐが、樹脂シート２００Ｐを介して、載置台１０の載置面１１上に配置されている。このため、配置工程では、セラミックス成形体１００Ｐは、樹脂シート２００Ｐに接着されていない。なお、樹脂シート２００Ｐが接着性を有していないとは、樹脂シート２００Ｐを載置台１０の載置面１１上に配置した状態で、載置面１１を水平方向に対して２０度以上傾けたときに樹脂シート２００Ｐが載置面１１上を移動する状態をいう。
【００２３】
また、樹脂シート２００Ｐは、少なくとも、上記バインダー軟化温度以下の所定の温度から後述の脱脂温度までの温度帯域において、接着性を有する。さらに、樹脂シート２００Ｐは、除去工程（Ｓ１２０）の後、焼成工程（Ｓ１３０）の前に消失する。すなわち、樹脂シート２００Ｐは、バインダー軟化温度より高く、かつ、焼成工程（Ｓ１３０）における後述の焼成温度未満の温度で気化する材料により形成されている。樹脂シート２００Ｐとしては、例えばブチラール樹脂を含む樹脂シートが挙げられる。ブチラール樹脂を含む樹脂シートであれば、常温では、接着性を有しておらず、除去工程（Ｓ１２０）において、バインダー軟化温度以下の所定の温度から脱脂温度までの温度帯域において、接着性を有する。なお、樹脂シート２００Ｐの上下方向の厚さは、５μｍ以上であることが好ましく、２０μｍ以下であることが好ましい。
【００２４】
（脱脂工程）：
次に、図１に示すように、脱脂工程を実施する（Ｓ１２０）。脱脂工程は、セラミックス成形体１００Ｐを脱脂する工程である。具体的には、脱脂工程は、除去工程を含む。除去工程では、載置台１０に配置されたセラミックス成形体１００Ｐに対して、セラミックス成形体１００Ｐの焼成温度（例えば１０００℃以上）より低い脱脂温度（例えば２００℃以上、５５０℃以下）で熱処理を施すことにより、セラミックス成形体１００Ｐに含まれる一部の成分を除去する。除去される一部の成分とは、少なくとも、セラミックス成形体１００Ｐに含まれるバインダーであり、さらに、バインダー以外の有機成分を含んでいてもよい。
【００２５】
ここで、上述したように、樹脂シート２００Ｐは、バインダー軟化温度以下の所定の温度から上記脱脂温度までの温度帯域において接着性を有する。このため、脱脂工程において、熱処理用の炉内の温度が上記所定の温度以上になると、樹脂シート２００Ｐは、接着性を有するようになり、セラミックス成形体１００Ｐが、樹脂シート２００Ｐを介して載置台１０の載置面１１に接着される。そして、熱処理用の炉内の温度がバインダー軟化温度になると、セラミックス成形体１００Ｐに含まれるバインダーが軟化することに起因して、セラミックス成形体１００Ｐが変形しようとする。しかし、このとき、セラミックス成形体１００Ｐは、樹脂シート２００Ｐを介して載置台１０の載置面１１に接着されているため、セラミックス成形体１００Ｐの形状が載置面１１に沿った平板状に維持される。これにより、除去工程におけるセラミックス成形体１００Ｐの変形（例えば反り）の発生を抑制することができる。しかも、上述したように、樹脂シート２００Ｐは、セラミックス成形体１００Ｐの下面全体に接触するように配置されているため、樹脂シート２００Ｐの接着力によって、セラミックス成形体１００Ｐの変形を、より確実に抑制することができる。
【００２６】
（焼成工程）：
次に、図１に示すように、焼成工程を実施する（Ｓ１３０）。焼成工程は、セラミックス成形体１００Ｐに対して、上記焼成温度で熱処理を施すことにより、セラミックス基板１００を形成する工程である。ここで、上述したように、樹脂シート２００Ｐは、除去工程（Ｓ１２０）の後、焼成工程（Ｓ１３０）の前に消失する。すなわち、熱処理用の炉内の温度が脱脂温度を超えると、セラミックス成形体１００Ｐは、ほとんどのバインダーが除去された脱脂後のセラミックス成形体１００Ｑになる。また、熱処理用の炉内の温度が焼成温度に近づくと、樹脂シート２００Ｐは、気化し、脱脂後のセラミックス成形体１００Ｑと載置台１０の載置面１１との間から消失する（図３（ｂ）参照）。したがって、熱処理用の炉内の温度が焼成温度になったときには、セラミックス成形体１００Ｐは、載置台１０の載置面１１に接着されておらず、焼結時におけるセラミックス成形体１００Ｐの収縮の自由度が確保される。そして、セラミックス成形体１００Ｐが制約されることなく収縮してセラミックス基板１００が形成される（図３（ｃ）参照）。すなわち、本実施形態であれば、焼成工程においてセラミックス成形体１００Ｐが載置台１０の載置面１１に接着された場合に比べて、セラミックス成形体１００Ｐの収縮の自由度の制約に起因してセラミックス基板１００に亀裂等が生じることを抑制することができる。
【００２７】
なお、セラミックス基板１００は、特許請求の範囲におけるセラミックス体に相当し、樹脂シート２００Ｐは、特許請求の範囲における接着層に相当する。
【００２８】
Ａ−３．本実施形態の効果：
以上説明したように、本実施形態におけるセラミックス基板１００の製造方法では、除去工程（図１のＳ１２０、図３（ａ）参照）において、セラミックス成形体１００Ｐは、接着性を有する樹脂シート２００Ｐを介して、載置台１０に接着されている。セラミックス成形体１００Ｐは、セラミックス成形体１００Ｐに含まれる一部の成分が除去される際に変形しやすい。しかし、セラミックス成形体１００Ｐは、その変形しやすいときに、樹脂シート２００Ｐを介して、載置台１０に接着されているため、除去工程におけるセラミックス成形体１００Ｐの変形（例えば反り）の発生を抑制することができる。
【００２９】
また、本実施形態では、配置工程（図１のＳ１１０参照）において、常温で、接着性を有しない樹脂シート２００Ｐを介して、載置台１０に配置される（図２および図３（ａ）参照）。すなわち、配置工程では、セラミックス成形体１００Ｐは、樹脂シート２００Ｐは接着性を有しないため、載置台１０におけるセラミックス成形体１００Ｐの位置を調整し易い。これにより、本実施形態によれば、樹脂シート２００Ｐが常温でも接着性を有する場合に比べて、セラミックス成形体１００Ｐの配置工程の作業性を向上させることができる。例えば、図２に示すように、複数のセラミックス成形体１００Ｐを、位置調整しつつ、載置台１０に精度良く配置することができる。
【００３０】
また、本実施形態では、樹脂シート２００Ｐは、少なくとも、上記バインダー軟化温度以下の所定の温度から脱脂温度までの温度帯域において、接着性を有する。このため、バインダーが軟化してセラミックス成形体１００Ｐが変形し始めるときに、セラミックス成形体１００Ｐは、樹脂シート２００Ｐを介して載置台１０に接着されている。これにより、除去工程におけるセラミックス成形体１００Ｐの変形の発生を、より確実に抑制することができる。
【００３１】
また、本実施形態では、樹脂シート２００Ｐは、セラミックス成形体１００Ｐに含まれるバインダー（ブチラール樹脂）と同じ成分のバインダーを含む。このため、セラミックス成形体１００Ｐに含まれるバインダーと樹脂シート２００Ｐに含まれるバインダーとが同じ熱挙動を示すため、例えば、除去工程における温度設定が簡単になるなどのメリットがある。
【００３２】
また、本実施形態では、樹脂シート２００Ｐは、セラミックス成形体１００Ｐのうちの載置台１０側の表面全体に接触している（図２および図３（ａ）参照）。これにより、樹脂シート２００Ｐが、セラミックス成形体１００Ｐのうちの載置台１０側の表面の一部だけに接触している場合に比べて、除去工程におけるセラミックス成形体１００Ｐの変形の発生を、より確実に抑制することができる。
【００３３】
また、本実施形態では、セラミックス成形体１００Ｐの脱脂工程後に焼成工程（図１のＳ１３０参照）を実施する。これにより、セラミックス成形体１００Ｐの脱脂に起因する変形が抑制されたセラミックス基板１００を製造することができる。
【００３４】
また、本実施形態では、樹脂シート２００Ｐは、脱脂工程の後、焼成工程の前に消失している（図３（ｂ）（ｃ）参照）。このため、焼成工程において、セラミックス成形体１００Ｐは、載置台１０に接着されていない。これにより、本実施形態によれば、焼成工程においてセラミックス成形体１００Ｐが載置台１０に接着されている場合に比べて、焼結時におけるセラミックス成形体１００Ｐの収縮の自由度が確保され、また、焼成工程後、セラミックス基板１００を載置台１０から取り出す際の作業性を向上させることができる。
【００３５】
ここで、図４は、本実施例と比較例とのぞれぞれの製造方法により製造されたセラミックス体の評価結果を示す説明図である。図４の上段には、各例の除去工程におけるセラミックス成形体１００Ｐの配置状態が示されている。図４の下段には、各例の製造方法により製造されたセラミックス体の反りの程度を示す模式図である。網がけが濃い部分ほど、反り量が多いことを意味する。
【００３６】
本実施例の製造方法は、上述した図３に示す製造方法である。すなわち、図４の上段に示すように、除去工程において、セラミックス成形体１００Ｐは、接着性を有する樹脂シート２００Ｐを介して、載置台１０に接着されている。一方、比較例の製造方法は、上述した図３に示す製造方法とは異なる。すなわち、除去工程において、セラミックス成形体１００Ｐは、樹脂シート２００Ｐを介さずに直接、載置台１０に配置されており、セラミックス成形体１００Ｐは載置台１０に接着されていない。その結果、図４の下段に示すように、本実施例の製造方法により製造されたセラミックス体では、相対的に反り量が少なく、比較例の製造方法により製造されたセラミックス体では、相対的に反り量が多くなることが分かる。このことは、セラミックス体の変形の主な要因は、焼成時におけるセラミックス成形体１００Ｐの収縮ではなく、脱脂時におけるセラミックス成形体１００Ｐの変形であることを意味する。すなわち、本実施例の製造方法では、樹脂シート２００Ｐを用いて、セラミックス成形体１００Ｐの変形自体を抑制することにより、事後的に反り修正を行うことなく、変形の少ない寸法精度が高いセラミックス体（セラミックス基板１００）を作製することができる。
【００３７】
また、比較例の製造方法では、脱脂工程後に、セラミックス成形体１００Ｐに反りが発生し、その反りを修正するために、重りを用いてセラミックス成形体１００Ｐを加圧しつつ二次焼成する必要がある。しかし、この際、セラミックス成形体１００Ｐの成分が重りに移動することにより、セラミックス成形体１００Ｐの組成が変わり、セラミックス成形体１００Ｐの特性が変化するおそれがある。例えば、例えば重りがアルミナにより形成されており、セラミックス成形体１００ＰがアルミナとＮｉとにより形成されている場合、Ｎｉがセラミックス成形体１００Ｐから重りに移動することにより、セラミックス成形体１００ＰにおけるＮｉの含有量が低下することにより、セラミックス成形体１００Ｐにおける触媒特性が低下するおそれがある。これに対して、本実施形態によれば、重りを用いることなく、セラミックス成形体１００Ｐ（１００）の変形の発生を抑制することができる。
【００３８】
Ｂ．変形例：
本明細書で開示される技術は、上述の実施形態に限られるものではなく、その要旨を逸脱しない範囲において種々の形態に変形することができ、例えば次のような変形も可能である。
【００３９】
上記実施形態におけるセラミックス基板１００、セラミックス成形体１００Ｐや樹脂シート２００Ｐの構成は、あくまで一例であり、種々変形可能である。例えば、上記実施形態において、セラミックス成形体１００Ｐは、複数枚のセラミックスグリーンシート１１０が積層されたシート積層体であったが、セラミックス成形体１００Ｐは、１枚のセラミックスグリーンシート１１０であってもよい。また、セラミックス成形体１００Ｐは、燃料極基板層用のセラミックスグリーンシート１１０に、他の層のセラミックスグリーンシート（例えば、燃料極機能層用のセラミックスグリーンシートや、電解質層用のセラミックスグリーンシート）を貼り付けたものでもよい。要するに、セラミックス成形体は、脱脂および焼成によりセラミックス体（セラミックス焼成体）となる前駆体であればよい。
【００４０】
また、セラミックス基板１００（セラミックス成形体１００Ｐ）の平面視の形状は、略矩形状以外の形状であってもよく、例えば略円形状などであってもよい。また、セラミックス基板１００（セラミックス成形体１００Ｐ）の全体形状は、略平板状以外の形状であってもよく、例えば略筒状などであってもよい。
【００４１】
上記実施形態のセラミックス基板１００、セラミックス成形体１００Ｐや樹脂シート２００Ｐにおける各部材の形成材料は、あくまで一例であり、任意に変更可能である。例えば、セラミックス基板１００（セラミックス成形体１００Ｐ）の形成材料であるセラミックスは、ＹＳＺ以外のセラミックスであってもよく、例えば、アルミナまたは窒化アルミニウム（ＡｌＮ）などでもよい。
【００４２】
上記実施形態では、接着層として、所定の温度帯域のみ接着性を有する樹脂シート２００Ｐを例示したが、常に接着性を有する材料により形成されたものでもよい。また、上記実施形態では、接着層として、ブチラール樹脂を含む樹脂シートを例示したが、ブチラール樹脂以外の接着材料を含むものでもよく、また、接着層の形態は、シートに限らず、例えばペーストなどでもよい。また、樹脂シート２００Ｐは、セラミックス成形体１００Ｐに含まれるバインダーとは異なる成分のバインダーを含んでいてもよい。
【００４３】
上記実施形態のセラミックス基板１００の製造方法は、あくまで一例であり、種々変形可能である。例えば、図３に示す製造工程のうち、配置工程（Ｓ１１０）および脱脂工程（Ｓ１２０）を実施し、焼成工程（Ｓ１３０）を実施しないとしてもよい。
【００４４】
本発明は、電気化学反応単セルにおける燃料極を構成する基板層に限らず、例えば、電気化学反応単セルを構成する、基板層以外のセラミックス体、半導体製造装置（例えば静電チャックなど）を構成するセラミックス体や、セラミックスコンデンサ等の電子部品を構成するセラミックス体にも同様に適用可能である。
【符号の説明】
【００４５】
１０：載置台  １１：載置面  １００：セラミックス基板  １００Ｐ：セラミックス成形体  １００Ｑ：脱脂後のセラミックス成形体  １１０：セラミックスグリーンシート  ２００Ｐ：樹脂シート
【図１】
2020059623.tif 000003
【図２】
2020059623.tif 000004
【図３】
2020059623.tif 000005
【図４】
2020059623.tif 000006